FR 2645869 A1 19901019 FR 8905177 A 19890413 UTILISATION DE POLYMERES A BASE DE BORE ET D'AZOTE COMME PRECURSEURS DE CERAMIQUES A BASE DE NITRURE DE BORE ET PRODUITS CERAMIQUES AINSI OBTENUS L'invention a trait à l'utilisation de polymères organométalliques à base de bore et d'azote comme précurseurs de céramiques par pyrolyse de ces polymères à une température comprise entre 1 000 et 2 000 C. Elle concerne donc, à titre d'application, l'utilisation de ces polymères pour la fabrication de produits et articles céramiques à base de nitrure de bore, notamment sous forme de fibres. On sait que le nitrure de bore est un matériau de plus en plus recherché, en raison notamment de sa stabilité aux hautes températures, de sa résistance aux chocs thermiques, de sa grande inertie chimique et de sa très bonne conductivité thermique. D'autre part, sa faible conductivité électrique en fait un isolant de choix. On connait à l'heure actuelle divers procédés pour préparer du nitrure de bore. L'un d'entre eux consiste à faire réagir en phase gazeuse du trichlorure de bore avec de l'ammoniac. On obtient ainsi une poudre fine de nitrure de bore, qu'il est possible de fritter pour obtenir des pièces massives. Toutefois, les pièces obtenues présentent une microporosité qui peut être très génante pour certaines applications. Plus récemment, on a découvert qu'il était possible de préparer du nitrure de bore par pyrolyse de polymères précurseurs. L'intérêt de la voie polymère réside surtout dans les possiblités de mise en forme de ce type de produit, et plus particulièrement pour l'obtention, après pyrolyse, de fibres en nitrure de bore. On a ainsi décrit dans le brevet US 4.581.468 un polymère organoborique qui est obtenu par action de l'ammoniac (ammonolyse) sur un trichlorotrialkylsilyl-borazole (composé cyclique), et qui, indique-t-on, permet d'aboutir, après filage puis pyrolyse à 970 C, à des fibres de nitrure de bore. 2 2- Toutefois, le composé cyclique de départ décrit dans ce document est très difficile & préparer, donc coûteux, et, de ce fait, ne peut guère laisser espérer d'application à l'échelle d'une production industrielle. - Dans la demande de brevet français 2 620 455 on utilise comme polymère précurseur le produit de réaction d'un mélange de' trihalogénoborane et d'un composé présentant au moins un atome de bore sur lequel sont directement liés deux atomes d'halogène, sur un composé comprenant au moins un groupe NH2. A partir de ce polymère précurseur, la demande de brevet français 2 620 443 enseigne que la pyrolyse de ce précurseur sous ammoniac conduit à un produit céramique essentiellement à base de nitrure de bore. La publication de K.A. ANDRIANOV, Bulletin of the Academy of Science, USSR, 1962, 3, P. 1757-1758 enseigne un procédé consistant à introduire un trihalogénoborane de formule BX3 dans un hexaalkyldisilazane de formule (R3Si)2NH pour conduire à un trialkylsilylaminodihalogénoborane de formule R SiNHBX; ce dernier produit n'est qu'un simple monomère organoboré, et il ne peut en aucun cas constituer, en tant que tel, un précurseur de nitrure de bore convenable. La demande de brevet français 88/13 111 déposée-le 6 octobre 1988 au nom de la demanderesse enseigne que le problème précurseur peut être avantageusement obtenu par réaction entre un trihalogènoborane et un composé silazane présentant un groupement _ Si - NH - Si _. Ce procédé a permis de faire un progrès important dans la mesure o il met en oeuvre deux produits de départ commercialement disponibles que l'on peut faire réagir en une seule étape. Il présente toutefois une double contrainte: - le milieu réactionnel doit être maintenu à une température comprise entre -100 C et 0 C, - le composé silazane doit être introduit progressivement sur un pied de trihalogènoborane. Un but de la présente invention est de proposer un précurseur de céramique à base de bore et d'azote qui soit préparé par un procédé simple et peu coûteux. Un autre but de la présente invention est qu'un tel procédé fasse intervenir des produits de départ peu coûteux, commercialement disponibles. 3- Un autre but de la présente invention est qu'un tel procédé puisse être mis en oeuvre à température ambiante. Un autre but de la présente invention est de proposer un précurseur céramique à base de bore et d'azote obtenu par un tel procédé qui permette d'obtenir après pyrolyse, un matériau céramique de forme quelconque présentant de bonnes propriétés avec des rendements pondéraux satisfaisants. Ces buts et d'autres sont atteints par la présente invention qui concerne en effet un procédé de préparation de produits céramiques à base de nitrure de bore, caractérisé en ce qu'il consiste à pyrolyser à une température comprise entre 100 et 2 000 C, un polymère à base de bore et d'azote obtenu par réaction dans un réacteur d'au moins un composé silazane (A) présentant au moins un groupement E Si - NH - Si E par molécule sur au moins un trihalogènoborane (B), suivant un rapport molaire Ra nombre d'équivalent-gramme de groupement E Si - NH - Si E de (A) sur nombre de moles de (B) supérieur ou égal à 2, (B) étant coulé progressivement à la totalité de (A) déjà dans le réacteur ou (B) étant coulé simultanément avec (A) dans le réacteur. D'autres caractéristiques, aspects et avantages de l'invention apparaîtront encore plus complètement à la lecture de la description qui va suivre, et des exemples concrets, mais non limitatifs, relatifs à sa mise en oeuvre. Le trihalogénoborane (B) de départ généralement utilisé dans le présent procédé est le trichloroborane, bien que tout autre halogénoborane puisse convenir, comme par exemple un trifluoro-, un tribromo- ou un triiodoborane. Les composés silazanes (A) présentant au moins un groupement E Si - NH - Si E utilisés dans le présent procédé sont des produits bien connus se présentant sous forme de monomères, d'oligomères et de polymères cycliques ou linéaires, et qui peuvent être préparés suivant une large variété de procédés à partir d'une gamme étendue de produits de départ, notamment par ammonolyse ou aminolyse d'un ou plusieurs organochlorosilanes, c'est à dire par réaction entre (a) au moins un organohalogénosilane de formule: R X Si a 4-a -4 - dans laquelle les radicaux R, identiques ou différents, sont choisis parmi l'hydrogène et les radicaux hydrocarbonés, éventuellement substitués, a représente 0, 1, 2 ou 3, et (b) au moins un composé comportant au moins un groupement NH ou NH comme par exemple l'ammoniac et les amines primaires os05 ou secondaires. Sont ainsi plus particulièrement utilisables dans le présent procédé les composés silazanes du type: 1. - polymères linéaires de formules (I) ou (II): H2N(R2 SiNH)p SiR2NH2 () R3SiNH(R2 SiNH)p, SiR3 (II) dans lesquelles les radicaux R, identiques ou différents, sont choisis de préférence parmi l'hydrogène et les radicaux alkyles, cycloalkyles, aryles, alkylaryles et arylalkyles; p et p'sont des nombres entiers pouvant être compris entre 1 et 1 000, de préférence entre 3 et 300. (Voir par exemple les brevets FR-A-1 086 932 et US-A-2 564 674). 2. - les polymères cycliques de formule (III) (R2SiNH)n (III) dans laquelle les radicaux R, identiques ou différents, sont choisis de préférence parmi l'hydrogène et les radicaux alkyles, cycloalkyles, aryles, alkylaryles et arylalkyles; n est un nombre entier compris entre 3 et 10, de préférence égal à 3 ou 4 (voir par exemple le brevet GB-A-881 178). Selon un mode préférentiel de réalisation de la présente invention, le composé silazane utilisé est un disilazane. Les disilazanes utilisés dans le présent procédé sont des produits bien connus de l'état de la technique, et qui peuvent être préparés selon tout moyen connu en soi ou bien encore trouvés dans le commerce. Ces produits répondent à la formule générale (IV): (R3Si)2NH (IV) dans laquelle les radicaux R, identiques ou différents, sont choisis parmi l'hydrogène et les radicaux hydrocarbonés, éventuellement substitués. Les radicaux hydrocarbonés préférés sont les radicaux alkyles, cycloalkyles, alcènyles, aryles, alkylaryles et arylalkyles. os Parsi les radicaux alkyles convenant pour la présente invention, on peut citer à titre d'exemples les radicaux méthyle, éthyle, propyle, butyle, pentyle, hexyle, heptyle et octyle. Parmi les radicaux cycloalkyles, on peut citer les radicaux cyclopentyle, cyclohexyle et cycloheptyle. Comme radical alcènyle: le radical vinyle. A titre de radicaux aryles: les radicaux phényle et naphtyle; de radicaux alkylaryles: les radicaux tolyle et xylyle; et enfin de radicaux arylalkyles: les radicaux benzyle et phényléthyle. Des exemples de composés disilazanes, pris seuls ou en mélange, envisagés par l'invention sont: { (CH3)3Si}2NH, {C6H5(CH3)2Si}2NH, H {C6H5)2CH3Si} 2NH, {(CH3)21i}2NH, {(CH3)2(CH2 = CH)Si}2NH. Selon un mode préférentiel de réalisation de l'invention, on utilise des hexaalkyldisilazanes. L'hexamethyldisilazane convient particulièrement bien. Les quantités de réactifs à mettre en jeu dans le présent procédé jouent un rôle important. Comme déjà indiqué, le silazane (A) et le trihalogènoborane (B) sont utilisés en des quantités telles que le rapport Ra du nombre d'équivalent-gramme de groupement E Si - NH - Si _ de (A) sur le nombre de moles de (B) doit étre égal ou supérieur à 2. Dans le cas o le silazane est un disilazane de formule (IV), Ra est un simple rapport molaire de préférence d'au moins 2,1. I1 a en effet été constaté, entre autres, que plus ce rapport augmente et plus la teneur en chlore résiduel du polymère obtenu en fin de réaction diminue. Cette teneur résiduelle en chlore est inférieure à 0,5 % en poids. De préférence enfin, ce rapport n'excède pas 6 car il a été trouvé qu'un trop fort excès en composé silazane pouvait conduire & des produits de masses moléculaires trop faibles, donc peu utilisables comme précurseurs de céramique. Selon l'invention, un rapport Ra compris entre 2,1 et 5 convient donc plus particulièrement. Un rapport (A)/(B) inférieur à 2 conduit, après réaction incomplète, à la formation d'un gel plus ou moins solide. La filtration est alors très difficile. Le produit obtenu contient du chlore résiduel à une teneur supérieure à 0,5 % en poids et ne conduit pas à un produit céramique satisfaisant. Selon une première variante du procédé selon l'invention, le composé trihalogènoborane est introduit dans le silazane déjà présent dans le réacteur. Cette première variante est déjà illustrée par la publication de Richard L. WELLS et Alva L. COLLINS dans INORG. NUCL. CHEM. LETTERS 1966, vol. 2, n 7, pages 201-204. Cette introduction, par opposition & un mélange entre réactifs de type quasi-instantané, se fait progressivement, c'est-à-dire que la coulée du trihalogènoborane dans le silazane est réalisée sur une durée plus ou moins étalée dans le temps; pratiquement, selon les quantités de réactifs mises en jeu, cette durée peut varier de quelques minutes à plusieurs heures. Il faut noter ici que l'introduction du trihalogènoborane (B), pour un Ra de départ donné, peut être réalisée selon deux variantes différentes mais néanmoins équivalentes: cette introduction peut être en effet réalisée soit en effectuant une seule étape réactionnelle (procédé continu) soit en effectuant plusieurs étapes réactionnelles (procédé discontinu). Ainsi, de manière plus précise et à titre purement illustratif, si l'on désire faire réagir une mole de trihalogénoborane et trois moles de disilazane, deux voies sont pratiquement possibles: - la première consiste à introduire en une seule étape les trois moles de trihalogénoborane dans le disilazane, puis à récupérer le polymère formé; - la deuxième consiste dans une première étape à introduire par exemple une 1/2 mole de trihalogénoborane dans le disilazane, puis à récupérer le produit formé et, dans une deuxième étape, à introduire la 1/2 mole restante de trihalogénoborane dans le produit récupéré précédemment, et os ceci dans des conditions pratiques identiques à une introduction en continu, puis à récupérer le nouveau polymère formé. Selon une deuxième variante du procédé de l'invention, le composé (B) trihalogénoborane est introduit simultanément dans le réacteur avec le silazane (A) et, de préférence, suivant la même durée. Cette introduction peut, comme pour la première variante, être réalisée soit en effectuant une seule étape réactionnelle, soit en effectuant plusieurs étapes réactionnelles. La réaction peut avoir lieu à la pression atmosphérique, bien que des pressions inférieures ou supérieures ne soient bien évidemment pas i5 exclues. La réaction entre le trihalogénoborane et le silazane peut être opérée en masse ou, de préférence, en solution dans un solvant organique de type aprotique (hexane, pentane, toluène, chlorobenzène, etc...) et sous conditions anhydres. La température du mélange réactionnel n'est pas un paramètre critique, elle peut être comprise entre -50 OC et la température de reflux du solvant utilisé. Suivant la première variante, il est recommandé d'effectuer la coulée de (B) dans (A) à une température comprise entre 50 C et -5 C. La coulée (B) terminée, la réaction peut être poursuivie à une température comprise entre la température ambiante et la température de reflux du solvant. Selon la deuxième variante, la coulée simultanée de (A) et (B) peut être effectuée directement à la température ambiante et la réaction à une température comprise entre la température ambiante et la température de reflux du solvant utilisé. Il peut être également avantageux, pour mieux structurer le polymère formé et augmenter ainsi les rendements lors de la pyrolyse ultérieure, de chauffer le milieu réactionnel, par exemple en le portant à la température de reflux du solvant, et ceci sur une durée pouvant aller de quelques minutes à plusieurs heures. - 8 - A l'issue de cette étape réactionnelle, on sépare le polymère du milieu de réaction, et ceci par tout moyen connu en soi, par exemple par filtration sous atmosphère inerte, ou bien encore par extraction et décantation au moyen notamment d'ammoniac liquide. os Le polymère ainsi récupéré, après éventuellement élimination du solvant (distillation ou autre), puis séchage, constitue alors le précurseur polymère qui peut être pyrolysé. Eventuellement, on peut, dans une étape ultérieure, traiter le polymère ainsi obtenu dans le but de réduire encore sa teneur en chlore résiduel. Le traitement consiste alors à mettre en contact ledit polymère, en masse ou de préférence en milieu solvant organique anhydre (hexane, pentane, toluène,...), avec un composé présentant au moins un groupement NH2 et ci-après dénommé agent d'aminolyse. Parmi les agents d'aminolyse pouvant être utilisés, on peut citer l'ammoniac, les amines primaires, les diamines (hydrazine, alkylhydrazine, hydrazide, alkylenediamine...),-les amides, les silylamines, etc... On utilisera de préférence des composés qui répondent à la formule (V) suivante: H >-R1 (V) H dans laquelle le radical R est choisi parmi l'atome d'hydrogène, les radicaux hydrocarbonés et les radicaux silylés. Conviennent ainsi plus particulièrement: - l'ammoniac (R = atome d'hydrogène) - les organoamines primaires (R = radical alkyle, cycloalkyle, aryle, alkylaryle ou arylalkyle), telles que par exemple la méthylanine, l'éthylamine, la propylamine, la butylamine, la pentylamine, l'hexylamine, l'heptylamine et l'octylamine, la cyclopropylamine, la phénylamine... -9- 9' - les silylamines, et plus particulièrement les triorganosilylamines comme la (triéthylsilyl)amine, ou bien encore les hydrogénoorganosilylamines comme l'(hydrogénodiméthylsilsyl)amine. Les agents d'aminolyse préférés sont les alkylamines primaires et os05 l'ammoniac. Selon un mode de mise en oeuvre encore plus préféré, on opèrera avec I'ammoniac. Si nécessaire, on peut également, toujours dans une étape ultérieure, traiter thermiquement le polymère obtenu (thermolyse) dans le but d'améliorer encore sa tenue & la pyrolyse, et donc son rendement pondéral en nitrure de bore. Cette thermolyse, généralement opérée en masse et à une température comprise entre 100 C et 200 C et de préférence sous atmosphère d'ammoniac, a pour effet de modifier la structure interne du polymère, probablement en augmentant son caractère réticulé, ce qui peut expliquer sa tenue thermique améliorée. Les polymères à base de bore et d'azote susceptibles d'être obtenus selon l'invention présentent une masse molaire moyenne en nombre (Mn) qui peut être comprise entre 400 et 10 000, et de préférence comprise entre 600 et 5 000. Ils présentent d'autre part une masse molaire moyenne en poids (Mw) pouvant s'étaler entre 600 et 10 0000, et de préférence entre 700 et 000. L'indice de polydispersité (TP) est comprisentre 1,1 et 3 généralement. Suivant les conditions de mise en oeuvre du procédé décrit ci-avant (rapport {silazane}/{trihalogénoborane}, chauffage à reflux, thermolyse,.. .), les polymères selon l'invention peuvent se présenter, à température ambiante, sous une forme allant d'une huile peu visqueuse à très visqueuse jusqu'à l'état solide. à l'exception des polymères ayant subi une étape ultérieure de thermolyse, les polymères selon l'invention sont de plus fusibles et solubles dans la plupart des solvants organiques usuels (hexane, toluène,...), ce qui peut être très avantageux au niveau de leur possibilité de mise en forme. On peut éventuellement éliminer en continu l'halogénosilane formé. 26-45869 - 10 - Les polymères à base de bore et d'azote selon l'invention trouvent une application toute particulière dans la fabrication de produits et articles céramiques contenant, au moinsen partie, du nitrure de bore. Dans le cas le plus général (obtention de poudres), on pyrolyse os alors le polymère dans une atmosphère inerte, sous vide, ou de préférence sous ammoniac, à une température allant de 100 OC à 2 000 OC jusqu'à ce que le polymère soit converti entièrement en une céramique à base de nitrure de bore. Le polymère, avant pyrolyse, peut également être mis en forme, par moulage ou par filage par exemple, pour aboutir finalement aux confi- gurations les plus diverses telles que filaments, fibres, articles moulés, revêtements de support et autres. Dans le cas o l'on désire obtenir des fibres, le polymère est filé au moyen d'une filière classique (après fusion éventuelle si le polymère est initialement à l'état solide), puis est traité thermiquement à une température allant de 100 C à 2 000 C et de préférence sous atmosphère d'ammoniac, pour donner une fibre en nitrure de bore. Les fibres obtenues peuvent alors servir de structure de renforcement pour des matériaux composites du type céramique/céramique, céramique/métal, ou céramique/plastique. Des exemples illustrant les divers aspects de l'invention vont maintenant être donnés. Dans tous ces exemples, la teneur résiduelle en chlore du précurseur céramique obtenu est inférieure à 0,5 % sauf à l'exemple comparatif 14. - l1 - - EXEMPLE 1: Dans un ballon tricol de un litre, sous azote, on introduit 352 g de toluène sec et 165 g (1,022 mole) d'hexaméthyldisilazane, on refroidit & 20 0C et on introduit ensuite 47,8 g (0,406 mole) de BCl3 gaz, la température est maintenue entre -20 C et -10 C, durée de coulée: 1 heure. On laisse remonter à la température ambiante et on porte à reflux durant 17 heures. Il y a formation d'un précipité blanc, on filtre sous azote, on évapore sous vide le solvant et les légers, on laisse 50 minutes à 120 C sous 0,9 KPa. On récupère 35,7 g d'une huile très visqueuse. Mn (masse moléculaire moyenne en nombre) = 670, MW (masse moléculaire moyenne en poids) = 1 010, Ip (indice de polydispersité) = 1,49. La pyrolyse sous ammoniac à 1 000 C de cette huile conduit à une céramique totalement blanche, rendement de pyrolyse: 27,88 %. Conditions de pyrolyse: 30 C à 200 C, 1 C/mn (1 h) et 200 C à 1 000 C, 3 C/mn (15 h). Analyses élémentaires de la céramique finale: C = 0,6 % H = 0,49 % 0 = 0,76% B = 35,97% Si = 5,60 % N = 53,9 % Les analyses spectrales RAMAN, ESCA et IR confirment l'obtention de nitrure de bore. L'analyse par diffraction aux rayons X d'échantillons pyrolysés à 1 500 C sous azote montre la formation de nitrure de bore sous la forme cristalline hexagonale. - 12 - - EXEMPLE 2: Dans un ballon tricol de un litre, sous azote, on introduit 161,5 g (1,00 mole) d'hexaméthyldisilazane et 346 g de toluène sec, on porte à reflux et on introduit 45,2 g (0,385 mole) de BCl3 gaz, on laisse à os reflux durant 17 heures, il y a formation d'un précipité blanc, on filtre sous azote, on évapore sous vide le solvant et les légers, on traite la masse obtenue à 120 C sous un vide de 0,5 KPa durant 2 heures. On récupère ainsi 26,3 g d'un solide blanc. TGA (850 C sous hélium) = 42,2 % (TGA: analyse thermogravimétrique). Le polymère obtenu a été pyrolysé dans les conditions de l'exemple 1. On obtient une céramique blanche de composition voisine à celle décrite dans l'exemple 1. - EXEMPLE 3: Dans un ballon tricol de deux litres, sous azote, on introduit 323 g (2, 00 moles) d'hexaméthyldisilazane et 690 g de toluène sec, on refroidi à 33 C et on introduit 96 g (0,81 mole) de BCl gaz, la température est maintenue entre -10 C et -2 C, durée de l'introduction 20 minutes. On laisse remonter à la température ambiante, et on porte à reflux durant 4 heures. Il y a formation d'un précipité blanc. On filtre sous azote, on évapore sous vide le solvant et les légers. La masse obtenue est traitée à 160 C sous 0,9 KPa durant 1 heure. On récupère 75,5 g d'une - huile incolore et visqueuse. TGA (850 C sous hélium) = 19,3 t. Viscosité: 200 mPa.s à 120 C. Le polymère obtenu a 'été pyrolysé dans les conditions de l'exemple 1. On obtient une céramique blanche de composition voisine à celle décrite dans l'exemple 1. - 13 - - EXEMPLE 4: Dans un ballon tricol de deux litres, sous azote, on introduit 323 g (2, 00 moles) d'hexaméthyldisilazane et 698 g de toluène sec, on refroidit à 25 C et on introduit en 16 minutes, 111 g (0,944 mole) de BCl3 gaz, la température est maintenue vers -20 C. On porte ensuite à reflux durant 4 heures. Il y a formation d'un précipité blanc. On filtre sous azote, on évapore sous vide le solvant et les légers. La masse obtenue est traitée à 160 C durant 1 heure sous un vide de 0,9 KPa. On récupère 83 g d'une huile limpide très visqueuse. TGA (850 C sous hélium) = 26,9 %. Le polymère obtenu a été pyrolysé dans les conditions de l'exemple 1. On obtient une céramique blanche de composition voisine à celle décrite dans l'exemple 1. - EXEMPLE 5: Dans un ballon tricol de deux litres, sous azote, on introduit 325 g (2, 01 moles) d'hexaméthyldisilazane et 700 g de toluène sec. On refroidit à 25 C et on introduit en 10 minutes, 79 g (0,672 mole) de BC13 gaz, la température est maintenue vers -20 C. On porte ensuite à reflux durant 4 heures. Il y a formation d'un précipité blanc. On filtre sous azote, on évapore sous vide le solvant et les légers. La masse obtenue est traitée à 160 C durant 1 heure sous un vide de 8 KPa. On récupère 62 g d'une huile limpide très visqueuse. TGA (850 C sous hélium) = 16,3 %. Viscosité: 60 mPa.s à 120 C. Le polymère obtenu a été pyrolysé dans les conditions de l'exemple 1. On obtient une céramique blanche de composition voisine à celle décrite dans l'exemple 1. - 14 - - EXEMPLE 6: Dans un réacteur de deux litres, sous azote, on introduit à température ambiante 692 g de toluène sec et 323 g (2,00 moles) d'hexaméthyldisilazane. On refroidit à 0 C et on introduit lentement 95 g (0,808 mole) de BC13 gaz. La température est maintenue vers +3 C. On porte ensuite à reflux durant 4 heures. Il y a formation d'un précipité blanc. On filtre sous azote, on évapore sous vide le solvant et les légers. La masse obtenue est traitée à 160 C durant 1 heure sous vide de 8 KPa. On récupère 77,2 g d'une huile limpide très visqueuse. TGA (850 C sous argon): 26,1% Le polymère obtenu a été pyrolysé dans les conditions de l'exemple 1. On obtient une céramique blanche de composition voisine à celle décrite dans l'exemple 1. - EXEMPLE 7: Dans un réacteur de deux litres, sous azote, on introduit à température ambiante 743 g de toluène sec et 324 g (2,00 moles) d'hexaméthyldisilazane. On refroidit à -50 C et on introduit en 11 minutes, g (0,808 mole) de BCl3 gaz. La température est maintenue vers 25 C. On porte ensuite à reflux durant 17 heures. Il y a formation d'un précipité blanc. On filtre sous azote, on évapore sous vide le solvant et les légers. La masse obtenue est traitée à 160 C durant 1 heure sous vide de 8 KPa. On récupère 60,6 g d'une huile limpide très visqueuse. TGA (850 C sous argon): 32,8 % Viscosité: 2 500 mPa.s à 140 C. Le polymère obtenu a été pyrolysé dans les conditions de l'exemple 1. On obtient une céramique blanche de composition voisine à celle décrite dans l'exemple 1. - 15 - - EXEMPLE 8: Dans un réacteur de deux litres, sous azote, on introduit à température ambiante 706 g de toluène sec, puis on additionne simultanément en 50 minutes 197 g d'hexaméthyldisilazane (1,22 mole) et 57 g de BCl3 gaz os (0,485 mole) dans la phase liquide, à une température d'environ 25 C. On porte ensuite le mélange à reflux durant 16 heures. Après filtration sous azote et évaporation sous vide on récupère 41 g d'une huile fortement visqueuse. Les caractéristiques du polymère obtenu sont les suivantes: TGA (850 C sous hélium) = 18 %. Mn = 630 Mw = 780 Ip = 1,23 Le polymère obtenu a été pyrolysé dans les conditions de l'exemple 1. On obtient une céramique blanche de composition voisine à celle décrite dans l'exemple 1. - EXEMPLE 9: Dans un ballon de deux litres séché sous azote, on charge 680 ml de toluène sec, puis on coule en 1 heure 45 minutes 330 g d'hexaméthyldisilazane (2,04 moles) à une température de 27 C. Simultanément et pendant la même durée on additionne au mélange 80 g de BCl3 gaz (0,68 mole). Le mélange réactionnel est ensuite porté à reflux pendant une durée de 4 heures 15. Après filtration sous azote et évaporation sous vide on récupère 78 g d'une huile limpide et incolore peu visqueuse. Les caractéristiques du polymère obtenu sont les suivantes: TGA (850 C sous hélium) = 18,8 %. Mn = 730 Mw = 1 030 Ip = 1,41 Viscosité: 140 mPa.s à 120 OC, 10 000 mPa.s à 60 C. Le polymère obtenu a été pyrolysé dans les conditions de l'exemple 1. On obtient une céramique blanche de composition voisine à celle décrite dans l'exemple 1. - 16 - - EXEMPLE 10: Dans un réacteur de 2 litres séché sous azote, on introduit & température ambiante 620 g de toluène sec. On additionne ensuite simultanément à une température de 25 0C, 117,5 g de BCl3 gaz (1,00 mole) et 333 g d'hexaméthyldisilazane (2,06 moles) pendant une durée de 1 heure 45 minutes. En fin d'addition, le mélange est chauffé à reflux pendant une durée de 4 heures. Après filtration sous azote et évaporation sous vide, on récupère 86 g d'un polymère solide blanc de caractéristiques suivantes: TGA (850 C sous hélium): 38,5 % Température de ramollissement = 160 C. Le polymère obtenu a été pyrolysé dans les conditions de l'exemple 1. On obtient une céramique blanche de composition voisine à celle décrite dans l'exemple 1. - EXEMPLE 11: Dans un réacteur de 2 litres séché sous azote, on introduit 606 g de toluène sec. On additionne simultanément à une température de 25 C, 106 g de BC3 gaz (0,902 mole) et 323 g (2,00 moles) d'hexaméthyldisilazane pendant une durée de 1 heure. En fin d'addition, le mélange est chauffé à reflux pendant 4 heures. Après filtration sous azote et évaporation sous vide, on récupère 77,3 g d'un polymère solide blanc. TGA (850 C sous hélium): 35,67 % Température de fusion: 110-130 C Mn = 1 180 Mw = 2 350 Ip = 1,99. - Le polymère obtenu a été pyrolysé dans les conditions de l'exemple 1. On obtient une céramique blanche de composition voisine à celle décrite dans l'exemple 1. - 17 - - EXEMPLE 12: Dans un réacteur de 2 litres séché sous azote, on introduit 596 g de toluène sec. On additionne simultanément & une température de 23 C, 79,3 g (0,671 mole) de BC13 gaz et 273 g (1,69 mole) d'hexaméthyldisilazane os pendant une durée de 2 heures 30; on élimine ensuite en 1 heure 30 le maximum de Me3SiCl, on porte ensuite à reflux pendant 2 heures 30; on récupère 204 g de Me3SiCl. Après filtration sous azote et évaporation sous vide, on récupère 67 g d'une huile limpide très visqueuse. TGA (850 C sous hélium): 29,51% Mn = 800 Mw = 1 170 Ip = 1,66. Le polymère obtenu a été pyrolysé dans les conditions de l'exemple 1. On obtient une céramique blanche de composition voisine à celle décrite dans l'exemple 1. - EXEMPLE 13: Dans un réacteur de 2 litres séché sous azote, on introduit 717 g de toluène sec et 326 g (2,01 moles) d'hexaméthyldisilazane; on refroidit à 30 C et on coule en 13 minutes, 96 g (0,817 mole) de BC13 gaz; la température est maintenue vers -30 C, il y a formation d'un précipité blanc. On élimine ensuite en 4 heures le Me3SiCl formé. Après filtration sous azote et évaporation sous vide du solvant et des légers, la masse obtenue est traitée durant 1 heure à 160 C sous * vide de 8 KPa. On récupère 54 g d'une huile très visqueuse. TGA (850 C sous hélium): 29,6 %. Le polymère obtenu a été pyrolysé dans les conditions de l'exemple 1. On obtient une céramique blanche de composition voisine à celle décrite dans l'exemple 1. - 18 - - EXEMPLE COMPARATIF 14: Dans un réacteur de 2 litres séché sous azonte, on introduit 350 g de toluène sec et 151,5 g (1,00 mole) d'hexaméthyldisilazane, on refroidit à -28 C et on introduit 86 g (0,73 mole) de BC13 gaz. On porte à os reflux pendant 17 heures, il y a formation d'un précipité blanc. On filtre sous azote. La filtration sous azote est très difficile (4 jours). On évapore sous vide le solvant et les légers. On récupère 20 g d'un solide très hygroscopique ayant une teneur résiduelle en chlore supérieure a 2 % - 19 - REVENDICATIONS 1. - Procédé de préparation de produit céramique à base de nitrure de bore, caractérisé en ce qu'il consiste & pyrolyser à une os température comprise entre 100 et 2 000 C un polymère à base de bore et d'azote obtenu par réaction d'au moins un composé silazane (A) présentant au moins un groupement E Si - NH - Si E par molécule sur au moins un trihalogénoborane (B) suivant un rapport Ra nombre d'équivalent-gramme de groupement E Si - NH - Si E de (A) sur nombre de mole de (B), supérieur ou égal à 2 et en ce que (B) est coulé progressivement dans la totalité de (A), ou (B) est coulé simultanément avec (A). 2. - Procédé selon la revendication 1, caractérisé en ce que la réaction s'effectue en masse. !5 3. - Procédé selon la revendication 1, caractérisé en ce que la réaction s'effectue en solution dans un solvant organique aprotique anhydre. 4. - Procédé selon l'une quelconque des revendications précédentes, caractérisé en ce que le trihalogénoborane est le trichloroborane. 5. - Procédé selon l'une quelconque des revendications précédentes, caractérisé en ce que l'on utilise des quantités de réactifs correspondant à un rapport Ra compris entre 2,1 et 5 6. - Procédé selon la revendication 3, caractérisé en ce que la température de réaction est comprise entre -50 C et la température de reflux du solvant. - 20 - 7. - Procédé selon l'une quelconque des revendications précédentes, caractérisé en ce que ledit composé silazane répond aux formules (I) ou (II) suivantes: H2N(R2 SiNH)p SiR2NH2 (I) os05 R3SiNH(R2 SiNH)p, SiR3 (II) dans lesquelles les radicaux R, identiques ou différents, sont choisis parmi l'hydrogène et les radicaux alkyles, cycloalkyles, aryles, alkylaryles et arylalkyles; p et p'sont des nombres entiers pouvant être compris entre 1 et 1000, de préférence entre 3 et 300. 8. - Procédé selon l'une quelconques des revendications 1 à 6, caractérisé en ce que ledit composé silazane est cyclique et qu'il répond à la formule (III) suivante: (R2SiNH)n (III) dans laquelle les radicaux R, identiques ou différents, sont choisis parmi l'hydrogène et les radicaux alkyles, cycloalkyles, aryles, alkylaryles et arylalkyles; n est un nombre entier compris entre 3 et 10, de préférence égal à 3 ou 4. 9. - Procédé selon l'une quelconque des revendications 1 à 6, caractérisé en ce que ledit composé silazane répond à la formule générale (IV) suivante: (R3Si)2NH (IV) dans laquelle les radicaux R, identiques ou différents, représentent l'atome d'hydrogène ou des radicaux hydrocarbonés, éventuellement substitués, choisis parmi les radicaux alkyles, cycloalkyles, aryles, alkylaryles, arylalkyles et alcényles. - 21 - 10. - Procédé selon la revendication 9, caractérisé en ce que R représente l'atome d'hydrogène, un radical alkyle ou vinyle. 11. - Procédé- selon la revendication 10, caractérisé en ce que l'on utilise un hexaalkyldisilazane. 12. - Procédé selon la revendication 11, caractérisé en ce que l'on utilise l'hexamethyldisilazane. 13. - Procédé selon l'une quelconque des revendications précédentes caractérisé en ce que lesdits polymères à base de bore et d'azote sont ultérieurement traités au moyen d'un composé présentant au moins un groupement NH dans le but notamment de diminuer leur teneur en halogène résiduel. 14. -Procédé selon la revendication 13, caractérisé en ce que ledit composé répond à la formule générale (V) H N-R (V) H dans laquelle R est choisi parmi l'atome d'hydrogène, les radicaux hydrocarbonés et les radicaux silylés. 15. - Procédé selon la revendication 14, caractérisé en ce que R est choisi parmi l'atome d'hydrogène et les radicaux alkyles. 16. - Procédé selon l'une quelconque des revendications précédentes caractérisé en ce que lesdits polymères à base de bore et d'azote sont ultérieurement traités thermiquement entre 100 et 200 C en vue d'améliorer leur tenue à la pyrolyse. - 22 - 17. - Procédé selon l'une quelconque des revendications précédentes, caractérisé en ce qu'on pyrolyse le polymère dans une atmosphère inerte, sous vide, ou de préférence sous ammoniac,.à une température allant de 100 C à 2 000 C. 18. - Procédé selon la revendication 17, caractérisé en ce que, préalablement à ladite pyrolyse, ledit polymère est mis sous une forme choisie parmi une fibre, un revêtement et un article moulé. 19. - Produit céramique à base de nitrure de bore susceptible d'être obtenu selon un procédé tel que défini aux revendications 18 et 17.